(57)【特許請求の範囲】
【請求項１】
電子部品が樹脂製の接着材を介して載置される四角形状の載置部を有する絶縁基体と、該載置部周辺に封止材を介して接合され載置部を塞ぐ四角形状の絶縁蓋体とから成り、前記絶縁基体は載置部周辺で対角する少なくとも２つの角部に突出部が形成されているとともに、前記絶縁蓋体の対角する少なくとも２つの角部に前記突出部が嵌合する切り欠き部が形成されており、かつ前記封止材は、導電性を帯びた軟化溶融温度が３５０℃以下のガラスから成るとともに、ガラス成分にチタン酸鉛系化合物から成る無機物フィラーと該無機物フィラーより粒径が大きい鉄−ニッケル合金及び鉄−ニッケル−コバルト合金の少なくとも一方から成る金属フィラーを含有させて形成されているとともに絶縁蓋体の絶縁基体側の全面に被着させており、前記金属フィラーの平均粒径が無機物フィラーの平均粒径よりも２乃至１０倍大きく、かつ３０乃至７０μｍであることを特徴とする電子部品収納用容器。
【請求項２】
前記封止材のガラス成分が酸化鉛５０乃至６５重量％、酸化硼素２乃至１０重量％、フッ化鉛１０乃至３０重量％、酸化亜鉛１乃至６重量％、酸化ビスマス１０乃至２０重量％を含むガラスから成ることを特徴とする請求項１に記載の電子部品収納用容器。
【請求項３】
前記金属フィラーの含有量が５乃至１０重量％、前記無機物フィラーの含有量が２６乃至４５重量％であることを特徴とする請求項１に記載の電子部品収納用容器。
【発明の詳細な説明】
【０００１】
【発明の属する技術分野】
本発明は半導体素子や圧電振動子等の電子部品を気密に封止して収容するための電子部品収納用容器に関し、 特に封止材にガラスを用いて封止を行う電子部品収納用容器に関するものである。
【０００２】
【従来の技術】
従来、半導体集積回路素子をはじめとする半導体素子あるいは水晶振動子、弾性表面波素子といった圧電振動子等の電子部品を収納するための電子部品収納用容器は、例えば、酸化アルミニウム質焼結体等の電気絶縁材料から成り、その上面、或いは下面の略中央に電子部品を収容するための凹部を有し、該凹部から下面にかけてタングステンやモリブデン等の高融点金属粉末から成る複数個のメタライズ配線層が被着形成されている絶縁基体と、電子部品を外部電気回路に電気的に接続するために前記メタライズ配線層に銀ロウ等のロウ材を介して取着されている外部リード端子と酸化アルミニウム質焼結体等の電気絶縁材料から成る絶縁蓋体とから構成されている。
【０００３】
そして、電子部品が、例えば、半導体素子の場合には、絶縁基体の凹部の底面に半導体素子をガラス、樹脂、ロウ材等から成る接着剤を介して接着固定するとともに半導体素子の各電極とメタライズ配線層とをボンディングワイヤ等の電気的接続手段を介して電気的に接続し、しかる後、絶縁基体の上面に絶縁蓋体を低融点ガラスから成る封止材を介して接合させ、絶縁基体と絶縁蓋体とから成る容器内部に半導体素子を気密に収容することによって最終製品としての半導体装置となる。
【０００４】
また電子部品が、例えば、圧電振動子の場合には、絶縁基体の凹部の底面に形成された段差部に圧電振動子の一端を導電性エポキシ樹脂等から成る接着剤を介して接着固定するとともに圧電振動子の各電極をメタライズ配線層に電気的に接続し、しかる後、絶縁基体と絶縁蓋体とから成る容器内部に圧電振動子を気密に収容することによって最終製品としての半導体装置となる。
【０００５】
なお、前記絶縁基体と絶縁蓋体とを接合させる封止材としては、一般に酸化鉛５６乃至６６重量％、酸化硼素４乃至１４重量％、酸化珪素１乃至６重量％、酸化ビスマス０．５乃至５重量％、酸化亜鉛０．５乃至３重量％を含むガラス成分に、フィラーとしてのコージェライト系化合物を９乃至１９重量％、チタン酸鉛系化合物を１０乃至２０重量％添加したガラスが使用されている。
【０００６】
【発明が解決しようとする課題】
しかしながら、この従来の電子部品収納用容器においては、絶縁基体や絶縁蓋体を形成する酸化アルミニウム質焼結体等のセラミックス及び絶縁基体と絶縁蓋体とを接合させ電子部品を内部に気密に封止するガラスがいずれも電磁波を透過し易く、そのため外部電気回路基板等に他の電子部品とともに実装した場合、隣接する電子部品間に電磁波の相互干渉が起こり電子部品に誤動作を起こさせるという問題を有していた。
【０００７】
またこの従来の電子部品収納用容器においては、絶縁基体に絶縁蓋体を接合させる封止材である低融点ガラスの軟化溶融温度が約４００℃程度であること、近時の電子部品は高密度化、高集積化にともなって耐熱性が低下してきたこと等から、絶縁基体と絶縁蓋体とを封止材を介して接合し、絶縁基体と絶縁蓋体とから成る絶縁容器の内部に電子部品を気密に収容した場合、封止材を溶融させる熱が内部に収容する電子部品に作用して電子部品の特性劣化を招来させ、電子部品を正常に作動させることができないという問題点も有していた。
【０００８】
更に、電子部品を絶縁基体の凹部の底面あるいは段差部へポリイミド導電性樹脂等から成る樹脂性の接着剤を介して接着固定した場合、電子部品を接着固定する接着剤の耐熱性が低いため、接着剤に封止材を溶融させる熱が作用すると電子部品の接着固定が破れ、その結果、電子部品を常に、安定に作動させることができなくなるという問題も有していた。
【０００９】
また更に、ガラスから成る封止を加熱溶融させて絶縁基体と絶縁蓋体とを接合させ容器を気密に封止する際、封止材を加熱溶融する時間が多少長いことから、その間に前記絶縁基体と絶縁蓋体との間に位置ずれが生じ易く、該位置ずれが生じると容器の気密封止が不完全となる問題点を有していた。特に、近時の電子部品収納用容器は封止領域が狭いことから気密封止の信頼性が極めて劣るという問題が誘発した。
【００１０】
本発明は、上記問題点に鑑み案出されたもので、その目的は容器内部に収容する電子部品に電磁波が作用するのを有効に防止するとともに容器内部に電子部品をその特性に劣化を招来することなく気密に封止し、電子部品を長期間にわたり正常、かつ安定に作動させることができる電子部品収納用容器を提供することにある。
【００１１】
【課題を解決するための手段】
本発明は、電子部品が樹脂製の接着材を介して載置される四角形状の載置部を有する絶縁基体と、該載置部周辺に封止材を介して接合され載置部を塞ぐ四角形状の絶縁蓋体とから成り、前記絶縁基体は載置部周辺で対角する少なくとも２つの角部に突出部が形成されているとともに、前記絶縁蓋体の対角する少なくとも２つの角部に前記突出部が嵌合する切り欠き部が形成されており、かつ前記封止材は、導電性を帯びた軟化溶融温度が３５０℃以下のガラスから成るとともに、ガラス成分にチタン酸鉛系化合物から成る無機物フィラーと該無機物フィラーより粒径が大きい鉄−ニッケル合金及び鉄−ニッケル−コバルト合金の少なくとも一方から成る金属フィラーを含有させて形成されているとともに絶縁蓋体の絶縁基体側の全面に被着させており、前記金属フィラーの平均粒径が無機物フィラーの平均粒径よりも２乃至１０倍大きく、かつ３０乃至７０μｍであることを特徴とするものである。
【００１３】
また、本発明は前記封止材のガラス成分が酸化鉛５０乃至６５重量％、酸化硼素２乃至１０重量％、フッ化鉛１０乃至３０重量％、酸化亜鉛１乃至６重量％、酸化ビスマス１０乃至２０重量％を含むガラスから成ることを特徴とするものである。
【００１４】
また、本発明は前記金属フィラーの含有量が５乃至１０重量％、前記無機物フィラーの含有量が２６乃至４５重量％であることを特徴とするものである。
【００１５】
本発明の電子部品収納用容器によれば、絶縁基体と絶縁蓋体とを接合させ、絶縁基体と絶縁蓋体とから成る容器内部に電子部品を気密に封止する封止材をガラス成分に無機物フィラーと、該無機物フィラーより粒径が大きい金属フィラーを含有させた導電性のものとするとともに該封止材を絶縁基体と絶縁蓋体との接合領域のみならず絶縁蓋体の絶縁基体側の全面に被着させたことから絶縁基体と絶縁蓋体とを封止材を介して接合し、内部に電子部品を気密に収容封止した際、内部に収容される電子部品は前記導電性の封止材でシールドされることとなり、その結果、外部ノイズが絶縁蓋体を介して入り込むのを有効に防止することができ、容器内部の電子部品を長期間にわたり正常、かつ安定に作動させることができる。
【００１６】
また本発明の電子部品収納用容器によれば、絶縁基体と絶縁蓋体とを接合させる封止材として酸化鉛５０乃至６５重量％、酸化硼素２乃至１０重量％、フッ化鉛１０乃至３０重量％、酸化亜鉛１乃至６重量％、酸化ビスマス１０乃至２０重量％を含むガラス成分に、無機物フィラーとしてチタン酸鉛系化合物無機物を２６乃至４５重量％、金属フィラーとして鉄−ニッケル合金及び鉄−ニッケル−コバルト合金の少なくとも一方を５乃至１０重量％添加したものを使用しているため封止材の軟化溶融温度が３５０℃以下となり、絶縁基体と絶縁蓋体とを封止材を介して接合させ、絶縁基体と絶縁蓋体とから成る容器内部に電子部品を気密に収容する際、封止材を溶融させる熱が内部に収容する電子部品に作用しても電子部品の特性に劣化を招来することはなく、その結果、電子部品を長期間にわたり正常、かつ安定に作動させることが可能となる。
【００１７】
また同時に封止材の軟化溶融温度が３５０℃以下であり、低温であることから絶縁基体と絶縁蓋体とを封止材を介して接させ、絶縁基体と絶縁蓋体とから成る容器の内部に電子部品を気密に収容する際、封止材を溶融させる熱によって電子部品を絶縁基体の凹部の底面あるいは段差部へ接着固定するポリイミド導電性樹脂等から成る樹脂製の接着材が劣化することもなく、これによって電子部品を絶縁基体の凹部底面あるいは段差部へ接着材を介して極めて強固に接着固定することが可能となり、電子部品を常に、安定に作動させることができる。
【００１８】
また更に、本発明の電子部品収納用容器によれば、絶縁基体の電子部品が載置される載置部周辺に突出部を、絶縁蓋体に前記突出部が嵌合する切り欠き部を設けたことから、絶縁基体と絶縁蓋体とをガラスから成る封止材を介して接合させ容器を気密に封止する際、絶縁基体と絶縁蓋体との間に位置ずれが発生することはなく、その結果、容器の気密封止の信頼性が極めて高いものと成る。
【００１９】
【発明の実施の形態】
次に、本発明を添付図面に基づき詳細に説明する。
図１及び図２は本発明の電子部品収納用容器を半導体素子を収容する半導体素子収納用パッケージに適用した場合の一実施例を示し、１は絶縁基体、２は絶縁蓋体である。この絶縁基体１と絶縁蓋体２とで半導体素子３を収容するための容器４が構成される。
【００２０】
前記絶縁基体１は酸化アルミニウム質焼結体等の電気絶縁材料から成り、その上面の略中央部に半導体素子３を載置収容するための空所を形成する四角形状の凹部１ａが設けてあり、該凹部１ａ底面には半導体素子３がエポキシ樹脂等の接着剤を介して取着される。
【００２１】
前記絶縁基体１は、酸化アルミニウム質焼結体から成る場合、酸化アルミニウム、酸化珪素、酸化マグネシウム、酸化カルシウム等の原料粉末に適当な有機バインダー、溶剤、可塑材、分散剤等を添加混合して泥漿物を作り、該泥漿物を従来周知のドクターブレード法やカレンダーロール法等のシート形成法を採用しシート状に成形してセラミックグリーンシート（セラミック生シート）を得、しかる後、それらセラミックグリーンシートに適当な打ち抜き加工を施すとともにこれを複数枚積層し、約１６００℃の高温で焼成することによって製作される。
【００２２】
また前記絶縁基体１は凹部１ａから下面にかけて複数個のメタライズ配線層５が被着形成されており、該メタライズ配線層５の凹部１ａ側の端部には半導体素子３の各電極がボンディングワイヤ６を介して電気的に接続され、また絶縁基体１の下面に導出された部位には外部電気回路と接続される外部リード端子７が銀ロウ等のロウ材を介して取着されている。
【００２３】
前記メタライズ配線層５は半導体素子３の各電極を外部電気回路に電気的に接続する際の導電路として作用し、タングステン、モリブデン、マンガン等の高融点金属粉末により形成されている。
【００２４】
なお、前記メタライズ配線層５はタングステン、モリブデン、マンガン等の高融点金属粉末に適当な有機溶剤、溶媒、可塑剤等を添加混合して得た金属ペーストを従来周知のスクリーン印刷法等の厚膜手法を採用して絶縁基体１と成るセラミックグリーンシートに予め印刷塗布しておき、これをセラミックグリーンシートと同時に焼成することによって絶縁基体１の凹部１ａから下面にかけて所定パターンに被着される。
【００２５】
また、前記メタライズ配線層５はその表面にニッケル、金等の良導電性で耐食性及びロウ材との濡れ性が良好な金属をめっき法により１〜２０μｍの厚みに被着させておくと、メタライズ配線層５の酸化腐食を有効に防止することができるとともにメタライズ配線層５とボンディングワイヤ６との接続及びメタライズ配線層５と外部リード端子７とのロウ付けを極めて強固となすことができる。従って、前記メタライズ配線層５の酸化腐食を防止し、メタライズ配線層５とボンディングワイヤ６との接続及びメタライズ配線層５と外部リード端子７とのロウ付けを強固となすには、メタライズ配線層５の表面にニッケル、金等をメッキ法により１〜２０μｍの厚みに層着させておくことが好ましい。
【００２６】
更に前記メタライズ配線層５にロウ付けされる外部リード端子７は容器４の内部に収容する半導体素子３を外部電気回路に接続する作用をなし、外部リード端子７を外部電気回路に接続することによって内部に収容される半導体素子３はボンディングワイヤ６、メタライズ配線層５及び外部リード端子７を介して外部電気回路に電気的に接続されることとなる。
【００２７】
前記外部リード端子７は鉄−ニッケル−コバルト合金や鉄−ニッケル合金等の金属材料から成り、鉄−ニッケル−コバルト合金等のインゴット（塊）に圧延加工法や打ち抜き加工法等、従来周知の金属加工法を施すことによって所定の形状に形成される。
【００２８】
なお、前記外部リード端子７はその表面にニッケル、金等の良導電性で、かつ耐蝕性に優れた金属をめっき法により１〜２０μｍの厚みに層着させておくと、外部リード端子７の酸化腐食を有効に防止することができるとともに外部リード端子７と外部電気回路との電気的接続を良好となすことができる。そのため、前記外部リード端子７はその表面にニッケル、金等をめっき法により１〜２０μｍの厚みに被着させておくことが好ましい。
【００２９】
また前記外部リード端子７が取着された絶縁基体１はその上面で半導体素子３が載置収容される四角形状をなす凹部１ａ周辺の対角する少なくとも２つの角部に突出部１ｂが形成されており、該突出部１ｂは後述する絶縁蓋体２に設けられた切り欠き部２ａが嵌合する。
【００３０】
前記突出部１ｂは、絶縁基体１を製作する際に、例えば最上層に位置するセラミックグリーンシート上にセラミックグリーンシートと同質の材料から成る小片を載置させておくことによって形成される。
【００３１】
前記外部リード端子７が取着された絶縁基体１は更にその上面に四角形状をなす絶縁蓋体２が封止材８を介して接合され、これによって絶縁基体１と絶縁蓋体２とから成る容器４内部に半導体素子３が気密に封止される。
【００３２】
前記絶縁蓋体２は絶縁基体１に設けた凹部１ａを塞ぐ作用を成し、酸化アルミニウム質焼結体等の電気絶縁材料から成り、例えば、酸化アルミニウム質焼結体から成る場合、例えば、酸化アルミニウム、酸化珪素、酸化マグネシウム、酸化カルシウム等の原料粉末に適当な有機バインダー、溶剤、可塑材、分散剤等を添加混合して得た原料粉末を所定のプレス金型内に充填するとともに一定圧力で押圧して成形し、しかる後、前記成形品を約１５００℃の温度で焼成することによって製作される。
【００３３】
また、前記四角形状を成す絶縁蓋体２はその対角する少なくとも２つの角部に切り欠き部２ａが形成されている。この切り欠き部２ａには絶縁基体１の上面に設けた突起部１ｂが嵌合され、これによって絶縁基体１と絶縁蓋体２との間の位置決めが正確となるようになっている。
【００３４】
前記絶縁蓋体２に設けられた切り欠き部２ａは、例えば、四角形状をなす絶縁蓋体２の対角する少なくとも２つの角部に切削加工等の機械加工を施すことによって所定形状に形成される。
【００３５】
前記絶縁蓋体２の絶縁基体１上面への接合は、絶縁基体１上に絶縁蓋体２を、該絶縁基体１の突出部１ｂが絶縁蓋体２の切り欠き部２ａに嵌合するようにして、かつ間に封止材８を狭持するようにして載置させ、次に前記封止材８に約３２０℃の温度を印加し、封止材８を溶融させることによって行われる。この場合、封止材８を加熱溶融させるのに多少時間を要するとしても絶縁基体１と絶縁蓋体２とは突出部１ｂを切り欠き部２ａに嵌合させているため位置ずれを発生することはなく、その結果、絶縁基体１と絶縁蓋体２とから成る容器４の気密封止が完全と成り、容器４内部に収容する半導体素子３を長期間にわたり正常、かつ安定に作動させることが可能となる。
【００３６】
絶縁基体１と絶縁蓋体２とを接合させる封止材８は導電性を帯びたガラスから成り、例えば、酸化鉛５０乃至６５重量％、酸化硼素２乃至１０重量％、フッ化鉛１０乃至３０重量％、酸化亜鉛１乃至６重量％、酸化ビスマス１０乃至２０重量％を含むガラス成分に、チタン酸鉛系化合物を無機物フィラーとして２６乃至４５重量％、鉄−ニッケル合金及び鉄−ニッケル−コバルト合金の少なくとも一方を金属フィラーとして５乃至１０重量％含有させたものが好適に使用され、封止の作業性を向上させるために絶縁蓋体２の絶縁基体１側に予め被着されている。
【００３７】
前記封止材８の絶縁蓋体２への被着は、チタン酸鉛系化合物の無機物フィラーと鉄−ニッケル合金及び鉄−ニッケル−コバルト合金の少なくとも一方の金属フィラーを含有するガラスに適当な有機溶剤、溶媒を添加混合することによって得たガラスペーストを絶縁蓋体２の絶縁基体１側表面に従来周知のスクリーン印刷法等により所定厚みに印刷塗布することによって行われる。
【００３８】
また前記導電性を帯びている封止材８は絶縁蓋体２と絶縁基体１との接合領域のみならず絶縁蓋体２の絶縁基体１側全面に被着されている。そのため半導体素子３を収容する絶縁基体１の凹部１ａは前記導電性を帯びている封止材８によってシールドされることとなり、その結果、外部ノイズが絶縁蓋体２を介して入り込むのが有効に防止され、容器４内部の半導体素子３を長期間にわたり正常、かつ安定に作動させることができる。同時に内部に収容した半導体素子３等から発生するノイズも絶縁蓋体２を介して外部に漏れることが有効に阻止され、半導体素子３の発生するノイズが他の装置に入り込んで誤動作等の悪影響を与えることも極小となる。
【００３９】
なお、前記導電性を帯びている封止材８はガラス成分として酸化鉛５０乃至６５重量％、酸化硼素２乃至１０重量％、フッ化鉛１０乃至３０重量％、酸化亜鉛１乃至６重量％、 酸化ビスマス１０乃至２０重量％を含むガラスを使用する場合、かかるガラスの軟化溶融温度が３５０℃以下と低いことからこの封止材８を用いて絶縁基体１と絶縁蓋体２とを接合させ、容器４を気密に封止する際、封止材８を溶融させる熱が内部に収容する半導体素子３に作用してもその温度が低いため半導体素子３の特性に劣化を招来することはなく、半導体素子３長期間にわたり正常、かつ安定に作動させることが可能となる。また同時に半導体素子３が絶縁基体１の凹部１ａに樹脂製の接着剤を介して接着固定されている場合、該樹脂性接着剤は封止材８の軟化溶融温度が３５０℃以下と低いことから封止材８を軟化溶融させる熱によって特性が大きく劣化することはなく、これによって半導体素子３を絶縁基体１の凹部１ａに極めて強固に接着固定しておくことが可能となり、半導体素子３を常に、安定に作動させることができる。
【００４０】
更に、前記封止材８はそれを酸化鉛５０乃至６５重量％、酸化硼素２乃至１０重量％、フッ化鉛１０乃至３０重量％、酸化亜鉛１乃至６重量％、酸化ビスマス１０乃至２０重量％を含むガラスで形成した場合、酸化鉛が５０重量％未満であるとガラスの軟化溶融温度が高くなって、容器４を気密封止する際の熱によって半導体素子３に特性の劣化を招来してしまい、また６５重量％を超えるとガラスの耐薬品性が低化し、容器４の気密封止の信頼性が大きく低下してしまう。従って、酸化鉛はその量が５０乃至６５重量％の範囲としておくことが好ましい。
【００４１】
また酸化硼素の量は２重量％未満であるとガラスの軟化溶融温度が高くなって、容器４を気密封止する際の熱によって半導体素子３の特性に劣化を招来してししまい、また１０重量％を超えるとガラスの耐薬品性が低化し、容器４の気密封止の信頼性が大きく低下してしまう。従って、前記酸化硼素の量は２乃至１０重量％の範囲としておくことが好ましい。
【００４２】
またフッ化鉛の量は１０重量％未満であるとガラスの軟化溶融温度が高くなって、容器４を気密封止する際の熱によって半導体素子３の特性に劣化を招来してしまい、また３０重量％を超えるとガラスの耐薬品性が低化し、容器４の気密封止の信頼性が大きく低下してしまう。従って、前記フッ化鉛の量は１０乃至３０重量％の範囲としておくことが好ましい。
【００４３】
また酸化亜鉛の量は１重量％未満であるとガラスの耐薬品性が低化し、容器４の気密封止の信頼性が大きく低下してしまい、また６重量％を超えるとガラスの結晶化が進んで流動性が低下し、容器４の気密封止が困難となってしまう。従って、酸化亜鉛の量は１乃至６重量％の範囲としておくことが好ましい。
【００４４】
また酸化ビスマスの量は１０重量％未満であるとガラスの軟化溶融温度が高くなって、容器４を気密封止する際の熱によって半導体素子３に特性の劣化を招来してしまい、また２０重量％を超えるとガラスの結晶化が進んで流動性が大きく低下し、容器４の気密封止が困難となってしまう。従って、前記酸化ビスマスの量は１０乃至２０重量％の範囲としておくことが好ましい。
【００４５】
また前記封止材８に含有される無機物フィラーは封止材８の熱膨張係数を調整し、絶縁基体１と絶縁蓋体２とに封止材８を強固に接合させ、容器４の気密封止の信頼性を大きく向上させるとともに封止材８の機械的強度を向上させる作用をなし、チタン酸鉛系化合物が使用され、その含有量は２６重量％未満であると封止材８の熱膨張係数が絶縁基体１及び絶縁蓋体２の熱膨張係数に対し大きく相違して封止材８を絶縁基体１及び絶縁蓋体２に強固に接合させることができなくなり、また４５重量％を超えると封止材８の流動性が大きく低下し、容器４の気密封止が困難となってしまう。従って、前記チタン酸鉛系化合物を無機物フィラーとして封止材８に含有させており、その量は２６乃至４５重量％の範囲としておくことが好ましい。
【００４６】
また前記封止材８に含有される金属フィラーは封止材８に導電性を付与する作用をなし、鉄−ニッケル合金及び鉄−ニッケル−コバルト合金の少なくとも一方が使用され、その量が５重量％未満であると封止材８の導電性が低下し、絶縁蓋体２の絶縁基体１側の全面を導電性の膜で完全に被覆することが困難となり、また２０重量％を超えると封止材８の流動性が低下し、容器４の気密封止が困難となってしまう。従って、前記鉄−ニッケル合金及び鉄−ニッケル−コバルト合金の少なくとも一方を金属フィラーとして封止材８に含有させており、その量は５乃至２０重量％の範囲としておくことが好ましい。
【００４７】
更に前記導電性を帯びている封止材８に金属フィラーとして鉄−ニッケル合金及び鉄−ニッケル−コバルト合金の少なくとも一方を含有させており、金属フィラーの粒径が３０μｍ未満となると封止材８の導電性が低下して外部ノイズが絶縁蓋体２を介して容器４内部に入り込むのを有効に防止するのが困難となり、また７０μｍを超えると封止材８の流動性が低下し、容器４の気密封止が困難となる傾向にある。従って、前記鉄−ニッケル合金及び鉄−ニッケル−コバルト合金の少なくとも一方を金属フィラーとして封止材８に含有させており、その粒径は３０乃至７０μｍの範囲としておくことが好ましい。
【００４８】
前記封止材８はまたガラス成分に含有される金属フィラーの平均粒径が無機物フィラーの平均粒径よりも大きくなっており、これによって絶縁蓋体２の絶縁基体１側の全面に被着させる際、封止材８の金属フィラー同士が互いに確実に接触して絶縁蓋体２の絶縁基体１側の全面を導電性の膜で完全に被覆することができる。
【００４９】
なお、前記金属フィラーの平均粒径は無機物フィラーの平均粒径に対し２倍未満の大きさであると絶縁蓋体２の絶縁基体１側の全面を導電性の膜で完全に被覆することが困難となり、また１０倍を超えると封止材８の流動性が低下し、容器４の気密封止の信頼性が劣化してしまう危険性がある。従って、前記封止材８の金属フィラーの平均粒径は無機物フィラーの平均粒径に対し２乃至１０倍の範囲とする。
【００５０】
かくして上述の半導体素子収納用パッケージによれば絶縁基体１の凹部１ａに半導体素子３をガラス、樹脂、ロウ材等から成る接着剤を介して接着固定するとともに半導体素子３の各電極をメタライズ配線層５にボンディングワイヤ６を介して電気的に接続し、しかる後、絶縁基体１の上面に凹部１ａを覆うように絶縁蓋体２を封止材８を介して接合させ、絶縁基体１と絶縁蓋体２とから成る容器４の内部に半導体素子３を気密に収容することによって最終製品としての半導体装置が完成する。
【００５１】
なお、本発明は上述の実施例に限定されるものではなく、本発明の趣旨を逸脱しない範囲であれば種々の変更は可能であり、例えば、上述の例では電子部品として半導体素子を収容する電子部品収納用容器を例示したが、電子部品が水晶振動子や弾性表面波素子等であり、これを収容するための電子部品収納用容器にも適用し得る。
【００５２】
また上述の実施例ではメタライズ配線層５に外部リード端子７をロウ付けした電子部品収納用容器を例示したが、必ずしもこれに限定されるものではなく、メタライズ配線層を絶縁基体の下面に導出させ、これをそのまま外部電気回路に接続させる端子としたものであってもよい。
【００５３】
更に上述の実施例では四角形状の対角する少なくとも２つの角部に切り欠き部２ａを設けたが４つの角部全てに切り欠き部２ａを設けてもよく、また切り欠き部２ａが絶縁蓋体２の厚み方向に貫通する貫通穴であっても、絶縁蓋体２の下面に設けた凹部であってもよい。
【００５４】
【発明の効果】
本発明の電子部品収納用容器によれば、絶縁基体と絶縁蓋体とを接合させ、絶縁基体と絶縁蓋体とから成る容器内部に電子部品を気密に封止する封止材をガラス成分に無機物フィラーと、該無機物フィラーより粒径が大きい金属フィラーを含有させた導電性のものとするとともに該封止材を絶縁基体と絶縁蓋体との接合領域のみならず絶縁蓋体の絶縁基体側の全面に被着させたことから絶縁基体と絶縁蓋体とを封止材を介して接合し、内部に電子部品を気密に収容封止した際、内部に収容される電子部品は前記導電性の封止材でシールドされることとなり、その結果、外部ノイズが絶縁蓋体を介して入り込むのを有効に防止することができ、容器内部の電子部品を長期間にわたり正常、かつ安定に作動させることが可能となる。
【００５５】
また本発明の電子部品収納用容器によれば、絶縁基体と絶縁蓋体とを接合させる封止材として酸化鉛５０乃至６５重量％、酸化硼素２乃至１０重量％、フッ化鉛１０乃至３０重量％、酸化亜鉛１乃至６重量％、酸化ビスマス１０乃至２０重量％を含むガラス成分に、無機物フィラーとしてチタン酸鉛系化合物無機物を２６乃至４５重量％、金属フィラーとして鉄−ニッケル合金及び鉄−ニッケル−コバルト合金の少なくとも一方を５乃至１０重量％添加したものを使用すると封止材の軟化溶融温度が３５０℃以下となり、絶縁基体と絶縁蓋体とを封止材を介して接合させ、絶縁基体と絶縁蓋体とから成る容器内部に電子部品を気密に収容する際、封止材を溶融させる熱が内部に収容する電子部品に作用しても電子部品の特性に劣化を招来することはなく、その結果、電子部品を長期間にわたり正常、かつ安定に作動させることが可能となる。
【００５６】
また同時に封止材の軟化溶融温度が３５０℃以下であり、低温であることから絶縁基体と絶縁蓋体とを封止材を介して接させ、絶縁基体と絶縁蓋体とから成る容器の内部に電子部品を気密に収容する際、封止材を溶融させる熱によって電子部品を絶縁基体の凹部の底面あるいは段差部へ接着固定するポリイミド導電性樹脂等から成る樹脂製の接着材が劣化することもなく、これによって電子部品を絶縁基体の凹部底面あるいは段差部へ接着材を介して極めて強固に接着固定することが可能となり、電子部品を常に、安定に作動させることが可能となる。
【００５７】
また更に、本発明の電子部品収納用容器によれば、絶縁基体の電子部品が載置される載置部周辺に突出部を、絶縁蓋体に前記突出部が嵌合する切り欠き部を設けたことから、絶縁基体と絶縁蓋体とをガラスから成る封止材を介して接合させ容器を気密に封止する際、絶縁基体と絶縁蓋体との間に位置ずれが発生することはなく、その結果、容器の気密封止の信頼性が極めて高いものと成る。
【図面の簡単な説明】
【図１】本発明の電子部品収納用容器の一実施例を示す断面図である。
【図２】図１に示す電子部品収納用容器の平面図である。
【符号の説明】
１・・・・・絶縁基体
１ｂ・・・・突出部
２・・・・・絶縁蓋体
２ａ・・・・切り欠き部
３・・・・・半導体素子（電子部品）
４・・・・・容器
８・・・・・封止材
【図１】
0003716112.tif 000002
【図２】
0003716112.tif 000003